" 표 5 에 기술 된 모든 구성 성분 들 을 고르 게 혼합 하 였 다 . 실 란트 조성물 의 일부분 을 직경 2 "" 의 종이 컵 으로 쏟 아 붓 고 ", 15 초간 퓨 젼 시스템 사 로부터 입수 가능 한 슈퍼 식스 경화 장치 를 사용 하 여 경화 시켰 다 . 경화 장치 는 200 nm 내지 450 nm 의 자외선 파장 을 생성 하 는 300 W H - 전구 를 구비 하 였 다 . 버지니아 스털링 소재 의 이아이 티 인 코포 레이티 드 로부터 이용 가능 한 자외선 파워 퍽 으로 측정 된 3 . 103 J / ㎠ 의 총 조사량 이 실 란트 조성물 에 적용 되 었 다 . 두께 1 . 5 인치 까지 경화 된 실란 트 가 얻 어 졌 다 .